ЭФФЕКТИВНЫЙ АДГЕЗИВ ДЛЯ ЗАЩИЩЕННЫХ ДОКУМЕНТОВ

1. Адгезив (500), содержащий:
множество полимеров (505), которые совместно демонстрируют придание (510) клейкости, стойкость (515) к водным веществам, и стойкость (520) к растворителям; и
сшиватель (525), выбранный для активации для химической реакции с одним или несколькими полимерами из множества полимеров при температуре в заданном диапазоне температур.
2. Адгезив по п. 1, в котором первый полимер из множества полимеров демонстрирует придание клейкости и стойкость к растворителям.
3. Адгезив по п. 2, в котором первый полимер не демонстрирует стойкость к водным веществам.
4. Адгезив по п. 1, в котором первый полимер из множества полимеров демонстрирует стойкость к водным веществам и стойкость к растворителям.
5. Адгезив по п. 4, в котором первый полимер не демонстрирует придание клейкости.
6. Адгезив по п. 1, дополнительно содержащий третий полимер, причем:
первый полимер из множества полимеров демонстрирует стойкость к водным веществам;
второй полимер из множества полимеров демонстрирует стойкость к растворителям;
третий полимер из множества полимеров демонстрирует придание клейкости; и
сшиватель выбран с возможностью активации для химической реакции с одним или несколькими из первого полимера, второго полимера, или третьего полимера при температуре в заданном диапазоне температур.
7. Адгезив по п. 1, причем адгезив демонстрирует влажную клейкость в результате контакта с подложкой, содержащей достаточно воды для активации полимера из множества полимеров, который демонстрирует придание клейкости.
8. Адгезив по п. 1, в котором полимер из множества полимеров, который демонстрирует придание клейкости, содержит по меньшей мере одно из поливинилпирролидона, карбоксиметилцеллюлозы, гуаровой камеди, бутадиенстирольного каучука, гуммиарабика или полиакриловой кислоты.
9. Адгезив по п. 1, в котором полимер из множества полимеров, который демонстрирует стойкость к водным веществам, обеспечен в виде раствора, эмульсии или дисперсии в жидкой матрице.
10. Адгезив по п. 1, в котором полимер из множества полимеров, который демонстрирует стойкость к растворителям, содержит по меньшей мере одно из полиэтилена, сополимера этилена, полипропилена, политетрафторэтилена, карбоксиметилцеллюлозы или полиэфирэфиркетона.
11. Адгезив по п. 1, в котором полимер из множества полимеров, который демонстрирует стойкость к водным веществам, содержит по меньшей мере одно из поливинилиденфторида, полиэтилентерефталата, поливинилхлорида, полиэтилена, сополимеров этилена, полипропилена, политетрафторэтилена, полиуретана, или сополимера поли (винилацетата).
12. Адгезив по п. 1, в котором температура в заданном диапазоне температур больше 100°C.
13. Адгезив по п. 1, в котором температура в заданном диапазоне температур находится между 65 и 100°C.
14. Адгезив по п. 1, дополнительно содержащий блокирующее вещество, которое дезактивируется при температуре в заданном диапазоне температур.
15. Адгезив по п. 1, в котором сшиватель содержит одно или несколько из азиридина, карбодиимида, изоцианата, глютаральдегида, глиоксаля, глиоксиловой кислоты или ее соли.
16. Адгезив по п. 1, в котором сшиватель выполнен с возможностью активироваться для химической реакции с полимером из множества полимеров, который демонстрирует придание клейкости, при температуре в заданном диапазоне температур.
17. Адгезив по п. 1, в котором сшиватель выбран с возможностью активации для химической реакции с полимером из множества полимеров, который демонстрирует стойкость к растворителям, при температуре в заданном диапазоне температур.
18. Адгезив по п. 1, в котором сшиватель выбран с возможностью активации для химической реакции с полимером из множества полимеров, который демонстрирует стойкость к водным веществам, при температуре в заданном диапазоне температур.
19. Адгезив по п. 1, в котором сшиватель выбран с возможностью активации для химической реакции с одним или несколькими полимерами из множества полимеров, которые совместно демонстрируют придание клейкости и стойкость к водным веществам, при температуре в заданном диапазоне температур.
20. Адгезив по п. 1, в котором сшиватель выбран с возможностью не активироваться для химической реакции с одним или несколькими полимерами из множества полимеров, которые демонстрируют стойкость к растворителям, при температуре в заданном диапазоне температур.
21. Адгезив по п. 1, в котором сшиватель выполнен с возможностью вступать в химическую реакцию с каждым полимером из множества полимеров, которые совместно демонстрируют придание клейкости, стойкость к водным веществам и стойкость к растворителям, при или выше температуры в заданном диапазоне температур.
22. Адгезив по п. 1, в котором множество полимеров не включает в себя единственный полимер, который демонстрирует все три из придания клейкости, стойкости к растворителям и стойкости к водным веществам.
23. Защищенный документ (100), содержащий:
бумажную подложку;
защитное устройство (200); и
адгезивный слой, содержащий адгезив (500), причем адгезивный слой обеспечивает соединение между защитным устройством и бумажной подложкой;
причем адгезив содержит множество полимеров (505), которые совместно демонстрируют придание (510) клейкости, стойкость (515) к водным веществам, и стойкость (520) к растворителям, и сшиватель (525), выбранный с возможностью активироваться для химической реакции с одним или несколькими полимерами из множества полимеров при температуре в заданном диапазоне температур.
24. Защищенный документ по п. 23, в котором первый полимер из множества полимеров демонстрирует придание клейкости и стойкость к растворителям.
25. Защищенный документ по п. 24, в котором первый полимер не демонстрирует стойкость к водным веществам.
26. Защищенный документ по п. 23, в котором первый полимер из множества полимеров демонстрирует стойкость к водным веществам и стойкость к растворителям.
27. Защищенный документ по п. 26, в котором первый полимер не демонстрирует придание клейкости.
28. Защищенный документ по п. 23, дополнительно содержащий третий полимер, и причем первый полимер из множества полимеров демонстрирует стойкость к водным веществам, второй полимер из множества полимеров демонстрирует стойкость к растворителям, третий полимер из множества полимеров демонстрирует придание клейкости, и сшиватель выполнен с возможностью активироваться для химической реакции с одним или несколькими из первого полимера, второго полимера, и третьего полимера при температуре в заданном диапазоне температур.
29. Защищенный документ по п. 23, в котором адгезивный слой имеет толщину 10 мкм или менее.
30. Защищенный документ по п. 23, в котором адгезивный слой имеет толщину 5 мкм или менее.
31. Защищенный документ по п. 23, в котором адгезив демонстрирует влажную клейкость в результате контакта с подложкой, содержащей достаточно воды для активации полимера из множества полимеров, который демонстрирует придание клейкости.
32. Защищенный документ по п. 23, в котором полимер из множества полимеров, который демонстрирует придание клейкости, содержит по меньшей мере одно из поливинилпирролидона, карбоксиметилцеллюлозы, гуаровой камеди, бутадиенстирольного каучука, гуммиарабика или полиакриловой кислоты.
33. Защищенный документ по п. 23, в котором полимер из множества полимеров, который демонстрирует стойкость к водным веществам, обеспечен в виде раствора, эмульсии или дисперсии в жидкой матрице.
34. Защищенный документ по п. 23, в котором полимер из множества полимеров, который демонстрирует стойкость к растворителям, содержит по меньшей мере одно из полиэтилена, сополимера этилена, полипропилена, политетрафторэтилена, карбоксиметилцеллюлозы или полиэфирэфиркетона.
35. Защищенный документ по п. 23, в котором полимер из множества полимеров, который демонстрирует стойкость к водным веществам, содержит по меньшей мере одно из поливинилиденфторида, полиэтилентерефталата, поливинилхлорида, полиэтилена, сополимеров этилена, полипропилена, политетрафторэтилена, полиуретана, или сополимера поливинилацетата.
36. Защищенный документ по п. 23, в котором температура в заданном диапазоне температур больше 100°C.
37. Защищенный документ по п. 23, в котором температура в заданном диапазоне температур находится между 65 и 100°C.
38. Защищенный документ по п. 23, в котором адгезив дополнительно содержит блокирующее вещество, которое дезактивируется при температуре в заданном диапазоне температур.
39. Защищенный документ по п. 23, в котором сшиватель содержит одно или несколько из азиридина, карбодиимида, изоцианата, глютаральдегида, глиоксаля, глиоксиловой кислоты или ее соли.
40. Защищенный документ по п. 23, в котором сшиватель выбран возможностью активироваться для химической реакции с полимером из множества полимеров, который демонстрирует придание клейкости, при температуре в заданном диапазоне температур.
41. Защищенный документ по п. 23, в котором сшиватель выбран с возможностью активироваться для химической реакции с полимером из множества полимеров, который демонстрирует стойкость к растворителям, при температуре в заданном диапазоне температур.
42. Защищенный документ по п. 23, в котором сшиватель выбран с возможностью активироваться для химической реакции с полимером из множества полимеров, который демонстрирует стойкость к водным веществам, при температуре в заданном диапазоне температур.
43. Защищенный документ по п. 23, в котором сшиватель выбран с возможностью активироваться для химической реакции с одним или несколькими полимерами из множества полимеров, которые совместно демонстрируют придание клейкости и стойкость к водным веществам, при температуре в заданном диапазоне температур.
44. Защищенный документ по п. 23, в котором сшиватель выполнен с возможностью вступать в химическую реакцию с каждым полимером из множества полимеров, которые совместно демонстрируют придание клейкости, стойкость к водным веществам и стойкость к растворителям, при или выше температуры в заданном диапазоне температур.
45. Защищенный документ по п. 23, в котором множество полимеров не включает в себя единственный полимер, который демонстрирует все три из придания клейкости, стойкости к растворителям и стойкости к водным веществам.
46. Способ изготовления защищенного документа, причем способ содержит:
в машине для обработки бумаги, выполненной с возможностью пропускать подложку, содержащую воду, через одну или несколько секций обработки, этап, на котором вводят адгезив для создания адгезивного слоя, причем адгезив содержит множество полимеров, которые совместно демонстрируют придание клейкости, стойкость к водным веществам, и стойкость к растворителям, и сшиватель, выбранный с возможностью активироваться для химической реакции с одним или несколькими полимерами из множества полимеров при температуре в заданном диапазоне температур;
этап, на котором располагают защитное устройство на первой части подложки, на которую был введен адгезив; и
этап, на котором пропускают первую часть подложки в секцию обработки машины для обработки бумаги при температуре в заданном диапазоне температур для активации сшивателя для химической реакции с одним или несколькими полимерами из множества полимеров,
причем адгезив вводят на подложку в секции обработки машины для обработки бумаги, где подложка содержит достаточно воды для активации полимера из множества полимеров, который демонстрирует придание клейкости, для обеспечения влажной клейкости.
47. Способ по п. 46, в котором первый полимер из множества полимеров демонстрирует придание клейкости и стойкость к растворителям.
48. Способ по п. 47, в котором первый полимер не демонстрирует стойкость к водным веществам.
49. Способ по п. 46, в котором первый полимер из множества полимеров демонстрирует стойкость к водным веществам и стойкость к растворителям.
50. Способ по п. 49, в котором первый полимер не демонстрирует придание клейкости.
51. Способ по п. 46, в котором адгезив дополнительно содержит третий полимер, в котором первый полимер из множества полимеров демонстрирует стойкость к водным веществам, второй полимер из множества полимеров демонстрирует стойкость к растворителям, третий полимер из множества полимеров демонстрирует придание клейкости, и в котором сшиватель выбран с возможностью активироваться для химической реакции с одним или несколькими из первого полимера, второго полимера, и третьего полимера при температуре в заданном диапазоне температур.
52. Способ по п. 46, в котором полимер из множества полимеров, который демонстрирует придание клейкости, содержит по меньшей мере одно из поливинилпирролидона, карбоксиметилцеллюлозы, гуаровой камеди, бутадиенстирольного каучука, гуммиарабика или полиакриловой кислоты.
53. Способ по п. 46, в котором полимер из множества полимеров, который демонстрирует стойкость к водным веществам, обеспечен в виде раствора, эмульсии или дисперсии в жидкой матрице.
54. Способ по п. 46, в котором полимер из множества полимеров, который демонстрирует стойкость к растворителям, содержит по меньшей мере одно из полиэтилена, сополимера этилена, полипропилена, политетрафторэтилена, карбоксиметилцеллюлозы или полиэфирэфиркетона.
55. Способ по п. 46, в котором полимер из множества полимеров, который демонстрирует стойкость к водным веществам, содержит по меньшей мере одно из поливинилиденфторида, полиэтилентерефталата, поливинилхлорида, полиэтилена, сополимеров этилена, полипропилена, политетрафторэтилена, полиуретана, или сополимера поливинилацетата.
56. Способ по п. 46, в котором температура в заданном диапазоне температур больше 100°C.
57. Способ по п. 46, в котором температура в заданном диапазоне температур находится между 65 и 100°C.
58. Способ по п. 46, в котором адгезив вводят для образования высушенного адгезивного слоя, имеющего толщину 10 мкм или менее.
59. Способ по п. 46, в котором адгезив вводят для образования высушенного адгезивного слоя, имеющего толщину 5 мкм или менее.
60. Способ по п. 46, в котором адгезив дополнительно содержит блокирующее вещество, которое дезактивируется при температуре в заданном диапазоне температур.
61. Способ по п. 46, в котором сшиватель содержит одно или несколько из азиридина, карбодиимида, изоцианата, глютаральдегида, глиоксаля, глиоксиловой кислоты или ее соли.
62. Способ по п. 46, в котором сшиватель выбран с возможностью активироваться для химической реакции с полимером из множества полимеров, который демонстрирует придание клейкости, при температуре в заданном диапазоне температур.
63. Способ по п. 46, в котором сшиватель выбран с возможностью активироваться для химической реакции с полимером из множества полимеров, который демонстрирует стойкость к растворителям, при температуре в заданном диапазоне температур.
64. Способ по п. 46, в котором сшиватель выбран с возможностью активироваться для химической реакции с полимером из множества полимеров, который демонстрирует стойкость к водным веществам, при температуре в заданном диапазоне температур.
65. Способ по п. 46, в котором сшиватель выбран с возможностью активироваться для химической реакции с одним или несколькими полимерами из множества полимеров, которые совместно демонстрируют придание клейкости и стойкость к водным веществам, при температуре в заданном диапазоне температур.
66. Способ по п. 46, в котором сшиватель выбран с возможностью вступать в химическую реакцию с каждым полимером из множества полимеров, которые совместно демонстрируют придание клейкости, стойкость к водным веществам и стойкость к растворителям, при или выше температуры в заданном диапазоне температур.
67. Способ по п. 46, в котором множество полимеров не включает в себя единственный полимер, который демонстрирует все три из придания клейкости, стойкости к растворителям и стойкости к водным веществам.
68. Защитное устройство, содержащее:
аутентификационную структуру; и
адгезивный слой, содержащий адгезив, причем адгезивный слой обеспечивает соединение между защитным устройством и подложкой;
причем адгезив содержит множество полимеров, которые совместно демонстрируют придание клейкости, стойкость к водным веществам, и стойкость к растворителям, и сшиватель, выбранный с возможностью активироваться для химической реакции с одним или несколькими полимерами из множества полимеров при температуре в заданном диапазоне температур.
69. Защитное устройство по п. 68, в котором первый полимер из множества полимеров адгезива демонстрирует придание клейкости и стойкость к растворителям.
70. Защитное устройство по п. 69, в котором первый полимер из множества полимеров адгезива не демонстрирует стойкость к водным веществам.
71. Защитное устройство по п. 68, в котором первый полимер из множества полимеров адгезива демонстрирует стойкость к водным веществам и стойкость к растворителям.
72. Защитное устройство по п. 71, в котором первый полимер из множества полимеров адгезива не демонстрирует придание клейкости.
73. Защитное устройство по п. 68, дополнительно содержащее третий полимер адгезива, и причем первый полимер из множества полимеров адгезива демонстрирует стойкость к водным веществам, второй полимер из множества полимеров адгезива демонстрирует стойкость к растворителям, третий полимер из множества полимеров адгезива демонстрирует придание клейкости, и сшиватель выбранный с возможностью активироваться для химической реакции с одним или несколькими из первого полимера, второго полимера, и третьего полимера при температуре в заданном диапазоне температур.
74. Защитное устройство по п. 68, в котором адгезивный слой имеет толщину 10 мкм или менее.
75. Защитное устройство по п. 68, в котором адгезивный слой имеет толщину 5 мкм или менее.
76. Защитное устройство по п. 68, в котором адгезив демонстрирует влажную клейкость в результате контакта с волокнистой подложкой, содержащей достаточно воды для активации полимера из множества полимеров адгезива, который демонстрирует придание клейкости.
77. Защитное устройство по п. 68, в котором полимер из множества полимеров, который демонстрирует придание клейкости, содержит по меньшей мере одно из поливинилпирролидона, карбоксиметилцеллюлозы, гуаровой камеди, бутадиенстирольного каучука, гуммиарабика или полиакриловой кислоты.
78. Защитное устройство по п. 68, в котором полимер из множества полимеров адгезива, который демонстрирует стойкость к водным веществам, обеспечен в виде раствора, эмульсии или дисперсии в жидкой матрице.
79. Защитное устройство по п. 68, в котором полимер из множества полимеров адгезива, который демонстрирует стойкость к растворителям, содержит по меньшей мере одно из полиэтилена, сополимера этилена, полипропилена, политетрафторэтилена, карбоксиметилцеллюлозы или полиэфирэфиркетона.
80. Защитное устройство по п. 68, в котором полимер из множества полимеров адгезива, который демонстрирует стойкость к водным веществам, содержит по меньшей мере одно из поливинилиденфторида, полиэтилентерефталата, поливинилхлорида, полиэтилена, сополимеров этилена, полипропилена, политетрафторэтилена, полиуретана, или сополимера поливинилацетата.
81. Защитное устройство по п. 68, в котором температура в заданном диапазоне температур больше 100°C.
82. Защитное устройство по п. 68, в котором температура в заданном диапазоне температур находится между 65 и 100°C.
83. Защитное устройство по п. 68, в котором адгезив дополнительно содержит блокирующее вещество, которое дезактивируется при температуре в заданном диапазоне температур.
84. Защитное устройство по п. 68, в котором сшиватель содержит одно или несколько из азиридина, карбодиимида, изоцианата, глютаральдегида, глиоксаля, глиоксиловой кислоты или ее соли.
85. Защитное устройство по п. 68, в котором сшиватель выбран с возможностью активироваться для химической реакции с полимером из множества полимеров адгезива, который демонстрирует придание клейкости, при температуре в заданном диапазоне температур.
86. Защитное устройство по п. 68, в котором сшиватель выбран с возможностью активироваться для химической реакции с полимером из множества полимеров адгезива, который демонстрирует стойкость к растворителям, при температуре в заданном диапазоне температур.
87. Защитное устройство по п. 68, в котором сшиватель выбран с возможностью активироваться для химической реакции с полимером из множества полимеров адгезива, который демонстрирует стойкость к водным веществам, при температуре в заданном диапазоне температур.
88. Защитное устройство по п. 68, в котором сшиватель выбран с возможностью активироваться для химической реакции с одним или несколькими полимерами из множества полимеров адгезива, которые совместно демонстрируют придание клейкости и стойкость к водным веществам, при температуре в заданном диапазоне температур.
89. Защитное устройство по п. 68, в котором сшиватель выбран с возможностью вступать в химическую реакцию с каждым полимером из множества полимеров адгезива, которые совместно демонстрируют придание клейкости, стойкость к водным веществам и стойкость к растворителям, при или выше температуры в заданном диапазоне температур.
90. Защитное устройство по п. 68, в котором множество полимеров адгезива не включает в себя единственный полимер, который демонстрирует все три из придания клейкости, стойкости к растворителям и стойкости к водным веществам.
91. Защитное устройство по п. 68, причем защитное устройство содержит непрерывную ленту, подлежащую нанесению в качестве защитной нити на защищенный документ.
92. Защитное устройство по п. 68, в котором аутентификационная структура содержит фокусирующий слой.
93. Защитное устройство по п. 92, в котором фокусирующий слой содержит одно или несколько из массива преломляющих фокусирующих элементов или массива отражающих фокусирующих элементов.
94. Защитное устройство по п. 68, в котором аутентификационная структура создает синтетическое изображение.
95. Защитное устройство по п. 68, в котором аутентификационная структура содержит одно или несколько из дифракционного защитного устройства, проводящей дорожки, структуры схемы, волновода, рассеивающей линзы с воздушным промежутком, изолирующей керамической структуры, пиктографического элемента изображения, микротекста, просветляющей структуры, светопреломляющей призмы, микрозеркальной структуры, структурированной металлизации, неструктурированной металлизации, флуоресцентного защитного отпечатка, линейчатой дифракционной решетки, периодического массива, апериодического массива, структуры для увеличения площади поверхности или структуры для изменения тактильных ощущений.